ХОЛОДНОКАТАНАЯ ТЕРМООБРАБОТАННАЯ ЛИСТОВАЯ СТАЛЬ

1. Холоднокатаная термообработанная листовая сталь, имеющая следующий далее химический состав, выраженный массовых процентах:
0,1 % ≤ углерод ≤ 0,5 %,
1 % ≤ марганец ≤ 3,4 %,
0,5 % ≤ кремний ≤ 2,5 %,
0,03 % ≤ алюминий ≤ 1,5 %,
0 % ≤ сера ≤ 0,003 %,
0,002 % ≤ фосфор ≤ 0,02 %,
0 % ≤ азот ≤ 0,01 %,
и которая может содержать один или несколько следующих далее необязательных элементов
0,05 % ≤ хром ≤ 1 %,
0,001 % ≤ молибден ≤ 0,5 %,
0,001 % ≤ ниобий ≤ 0,1 %,
0,001 % ≤ титан ≤ 0,1 %,
0,01 % ≤ медь ≤ 2 %,
0,01 % ≤ никель ≤ 3 %,
0,0001 % ≤ кальций ≤ 0,005 %,
0 % ≤ ванадий ≤ 0,1 %,
0 % ≤ бор ≤ 0,003 %,
0 % ≤ церий ≤ 0,1 %,
0 % ≤ магний ≤ 0,010 %,
0 % ≤ цирконий ≤ 0,010 %,
при этом остаток состава образован из железа и неизбежных примесей, при этом микроструктура упомянутой листовой стали содержит, при выражении через поверхностную долевую концентрацию, от 10 до 30 % остаточного аустенита, от 50 до 85 % бейнита, от 1 % до 20 % закаленного мартенсита или менее, чем 30 % отпущенного мартенсита.
2. Листовая сталь по п. 1, в которой состав включает от 0,7 % до 2,4 % кремния.
3. Листовая сталь по п. 1 или 2, в которой состав включает от 0,03 % до 0,9 % алюминия.
4. Листовая сталь по п. 3, в которой состав включает от 0,03 % до 0,6 % алюминия.
5. Листовая сталь по любому из пп. 1-4, в которой состав включает от 1,2 % до 2,3 % марганца.
6. Листовая сталь по любому из пп. 1-5, в которой состав включает от 0,03 % до 0,5 % хрома.
7. Листовая сталь по любому из пп. 1-6, в которой суммарное количество бейнита и остаточного аустенита составляют 70 % или более.
8. Листовая сталь по любому из пп. 1-7, в которой суммарное количество отпущенного мартенсита и закаленного мартенсита являются большими или равными 20%, а уровень процентного содержания закаленного мартенсита составляет более, чем 10 %.
9. Листовая сталь по любому из пп. 1-8, в которой упомянутая листовая сталь характеризуется пределом прочности на разрыв 1100 МПа и общим относительным удлинением, составляющим 14,0 % или более.
10. Листовая сталь по п. 9, в которой упомянутая листовая сталь характеризуется пределом прочности на разрыв, составляющим 1100 МПа или более, и соотношением между пределом текучести при растяжении и пределом прочности на разрыв, большим или равным 0,65.
11. Применение холоднокатаной термообработанной листовой стали по любому из пп. 1-10 для изготовления конструкционных деталей или деталей безопасности транспортного средства.
12. Деталь, выполненная из холоднокатаной термообработанной листовой стали по любому из пп. 1-10 путем ее прокатки.
13. Транспортное средство, содержащее деталь по п. 12.